Способ получения силикат-натриевого композиционного вяжущего для жаростойкого бесцементного бетона

2
2
Способ получения силикат-натриевого композиционного вяжущего для жаростойкого бесцементного бетона, включающий смешивание тонкомолотого огнеупорного наполнителя и силиката натрия, предварительно гидратированного тонкомолотого до удельной поверхности 2500-3000 см/г и переводенного в наноразмерные частицы путем дегидратационного диспергирования обработкой острым паром при температуре 200-600°C с выходом в барбатер с кремнийорганической смолой до насыщения смолы наноразмерными частицами 20% от массы смолы, отличающийся тем, что из водного (жидкое стекло) или из безводного силиката натрия (силикат глыбы) предварительно изготавливают коллоидный нанодисперный полисиликат натрия с силикатным модулем 6.5 и без выдержки после изготовления, во избежание агрегации нанодисперсных частиц, сразу одновременно перемешивают совместно с огнеупорным тонкомолотым наполнителем с удельной поверхностью 2500-3000 см/г в смесителе для приготовления различного вида композиционного вяжущего.